(57)【要約】【課題】  本発明は、液晶内の不純物イオンによる保持劣化を防止する配向膜およびその配向膜を使用した液晶ディスプレイを提供することを目的とする。【解決手段】  本発明の配向膜１０は、ポリイミド樹脂またはポリアミド酸樹脂と、  ２５℃で粘度１〜３０００ポイズである低分子熱硬化性樹脂とを含む樹脂組成物からなる配向膜を提供する。このようなモノマー熱硬化性樹脂を混合させた配向膜１０を使用することによって、液晶１２中の不純物イオン１４が画素電極１６に到達するのを防止する。この配向膜を備えた本発明の液晶ディスプレイは、信頼性試験における保持特性が改善され、高誘電率異方性の液晶を使用しても、動作特性に優れる。【選択図】    図１
2005189270.tif 000002
【特許請求の範囲】
【請求項１】
液晶ディスプレイの液晶の配向に使用する配向膜であって、
ポリイミド及び／またはポリアミック酸と、
２５℃で粘度１〜３０００ポイズである低分子熱硬化性樹脂と
を含む樹脂組成物からなる、配向膜。
【請求項２】
前記ポリイミド及び／またはポリアミック酸、および／または低分子熱硬化性樹脂が、ヒドロキシ基、カルボキシ基、イソシアネート基、活性化エステル基、アクリル酸ビニル基、酸無水物基、グリシジル基、から選択される反応性基を有する、請求項１に記載の配向膜。
【請求項３】
前記低分子熱硬化性樹脂が、重量平均分子量が１５０以上５０００未満のエポキシ樹脂を含む請求項１又は請求項２に記載の配向膜。
【請求項４】
前記低分子熱硬化性樹脂が、芳香環を１以上有するエポキシ樹脂を含む、請求項３に記載の配向膜。
【請求項５】
前記樹脂組成物が、ポリイミド及び／またはポリアミック酸と、低分子熱硬化性樹脂との混合比が重量比で９９．９：０．１〜５：９５である、請求項１乃至請求項４のいずれかに記載の配向膜。
【請求項６】
前記樹脂組成物が、ポリイミド及び／またはポリアミック酸と、低分子熱硬化性樹脂との混合比が重量比で９９．９：０．１〜２０：８０である、請求項５に記載の配向膜。
【請求項７】
アレイ基板と、
前記アレイ基板と一定間隔で対向するカラーフィルター基板と、
前記アレイ基板とカラーフィルター基板との間に封止された液晶と、
を含む液晶ディスプレイであって、
前記アレイ基板とカラーフィルター基板が、請求項１乃至請求項６のいずれかに記載の配向膜を備える液晶ディスプレイ。
【発明の詳細な説明】
【技術分野】
【０００１】
本発明は、保持劣化の不良を解消するための配向膜およびその配向膜を使用した液晶ディスプレイに関する。
【背景技術】
【０００２】
近年、大型の液晶ディスプレイや高精細の液晶ディスプレイの開発が盛んである。液晶材料を選択することにより、高速応答する液晶ディスプレイを得ることも可能であり、液晶ディスプレイの残像現象を解消することも可能である。
【０００３】
このような液晶ディスプレイにおいて、液晶中に存在する不純物イオンは、電荷保持率低下の原因となる。液晶材料は、比抵抗を高くして、流れる電流を抑制する必要がある。このため、少しでも高い比抵抗を得るため、少量の不純物イオンをも持込まないような高い精製度が求められ、精製法の改良が行われている。しかし、一定以上の比抵抗を有する液晶では比抵抗と保持率との相関が必ずしも存在せず、比抵抗よりは液晶材料の比誘電率や化学構造との相関が求められる。つまり、液晶の誘電率が大きいと溶媒効果が大きくなり、溶解度が増すことで不純物イオンが液晶に溶け込み易くなるため、電流が流れやすくなる。
【０００４】
低電圧駆動用液晶材料として、誘電率異方性を大きくすると、極性が大きくなるためイオンの持ち込みが多くなり、不純物イオンが溶け込む量も多くなってしまう。シアノ系液晶化合物では、この傾向が顕著であるが、フッ素系液晶化合物では誘電率異方性が増加しても電荷保持率の劣化は少ない。このことからフッ素系液晶化合物へ変更することにより、液晶内に溶け込む不純物イオンの溶解度を下げることができ、保持劣化を防止することができる。
【０００５】
しかし、将来において、液晶ディスプレイの動作特性向上のために、高誘電率の液晶を使用することが考えられる。シアノ系の高誘電率液晶を用いると、不純物イオンを格段に溶かしやすい傾向がある。一方、誘電率の高いフッ素系液晶も開発されており、２置換から３置換フッ素、さらにフッ素置換を増やし、シアノ系液晶化合物に匹敵する誘電率の高い液晶が開発されている。しかし、このような誘電率の高いフッ素系液晶化合物を選択すると、従来のフッ素系液晶よりも不純物イオンの溶解度が高くなる。したがって、動作特性向上のため高誘電率の液晶を使いこなすには、不純物イオンの溶解により発生する信頼性試験での保持劣化不良に対する対策が必須である。
【０００６】
そこで、（１）使用する液晶の純度を上げることが考えられる。しかし、現在かなり高純度の液晶を使用しているため、液晶の純度をこれ以上上げるのは限界である。また、（２）製造装置の清掃などによる製造プロセスでの不純物除去が考えられる。しかし、現在、クリーンルーム内で製造しかつ定期的に清掃を行っており、これ以上の不純物除去も限界である。さらに（３）不純物イオンを溶かしにくい液晶材料の選択が考えられる。しかし、選択できる液晶が限られるため、誘電率が低下して駆動電圧が上昇したり、粘度上昇による液晶の応答動作が遅くなる等の、パフォーマンスダウンにつながる。さらに、（４）液晶ディスプレイに、空気中の水分とともにシール剤を通ることで入ってくる不純物金属イオンを通さないシール剤の開発、あるいはシール剤そのものから溶出する不純物を無くすシール剤を開発することが考えられる。しかし、現段階ではこのようなシール剤は開発中でありまだ完成されていない。
【０００７】
特許文献１には、製造時の熱処理に起因して発生するプレチルト角の変化と配向特性の破壊を減少させることが開示されている。５，０００〜３０，０００の重量平均分子量のエポキシ樹脂である接着剤とポリイミド及び／またはポリアミック酸との混合重量比が、０．５：９９．５〜６：９４になるように混合している。しかし、特許文献１は、製造時の熱処理に起因して発生する、プレチルト角の変化と配向特性の破壊を減少させることを目的としており、不純物イオンによる保持劣化防止の目的およびその対策については、それを示唆するような記載すらない。したがって、当業者は、特許文献１の開示内容より、不純物イオンによる保持劣化の対策をおこなうことはできない。
【０００８】
【特許文献１】特開平１０−８１８２１号公報（段落番号００１８参照）
【発明の開示】
【発明が解決しようとする課題】
【０００９】
本発明は、液晶内の不純物イオンによる保持劣化を防止する配向膜およびその配向膜を使用した液晶ディスプレイを提供することを目的とする。
【課題を解決するための手段】
【００１０】
本発明に至る種々の実験より、液晶に含まれる不純物イオンの挙動についての考察から、本発明者らは、保持劣化を防止しうる配向膜、液晶ディスプレイに想到した。すなわち、本発明の配向膜の要旨は、液晶ディスプレイの液晶の配向に使用する配向膜であって、
ポリイミド及び／またはポリアミック酸と、
２５℃で粘度１〜３０００ポイズである低分子熱硬化性樹脂とを含む樹脂組成物からなる。
【００１１】
ここで、ポリイミド及び／またはポリアミック酸、および／または低分子熱硬化性樹脂は、ヒドロキシ基、カルボキシ基、イソシアネート基、活性化エステル基、アクリル酸ビニル基、酸無水物基、グリシジル基から選択される反応性基を有し得る。
【００１２】
さらに、低分子熱硬化性樹脂は、重量平均分子量が１５０以上５０００未満のエポキシ樹脂を含みうる。
【００１３】
また、低分子熱硬化性樹脂は、芳香環を１以上有するエポキシ樹脂を含みうる。
【００１４】
さらに、樹脂組成物は、ポリイミド及び／またはポリアミック酸と、低分子熱硬化性樹脂との混合比が、重量比で９９．９：０．１〜５：９５、さらには重量比で９９．９：０．１〜２０：８０であり得る。
【００１５】
また、本発明の液晶ディスプレイは、アレイ基板と、
アレイ基板と一定間隔で対向するカラーフィルター基板と、
アレイ基板とカラーフィルター基板との間に封止された液晶と、
を含む液晶ディスプレイであって、アレイ基板とカラーフィルター基板が、本発明の配向膜を備えることを要旨とする。
【発明の効果】
【００１６】
本発明は、芳香環を有するポリイミド及び／またはポリアミック酸に２５℃で粘度１〜３０００ポイズである低分子熱硬化性樹脂を含む樹脂組成物を用いて配向膜とすることにより、液晶中の不純物イオンが配向膜中を通過するのを防止し、不純物イオンによる電荷保持率低下を顕著に防止することができる。液晶の配向、プレチルト角、作業性等に影響することがない。
【００１７】
本発明の配向膜を用いると、高温高湿の環境に２０００時間経過後の電荷保持率が９５％以上が可能であることが実施例により示されている。なお、本明細書における、用語「高温高湿の環境」とは、温度７０℃、湿度８０％の環境をいう。本発明の配向膜を用いた液晶ディスプレイは、信頼性試験における保持特性が改善され、高誘電率異方性の液晶を使用しても、動作特性に優れる。
【発明を実施するための最良の形態】
【００１８】
本発明は、不純物イオン１４の通過を妨げて保持劣化を防止しうる配向膜、およびその配向膜を具備した液晶ディスプレイを開示する。以下、図面を用いて説明する。
【００１９】
図１（ａ）は、本発明の配向膜を備えた液晶ディスプレイ中の不純物イオンの挙動を示した模式図である。図１（ｂ）は、従来の配向膜を備えた液晶ディスプレイ中の不純物イオンの挙動を示した模式図である。図１（ａ）に示す本発明の配向膜１０は、ポリイミド及び／またはポリアミック酸と２５℃で粘度１〜３０００ポイズである低分子熱硬化性樹脂を含む樹脂組成物から製造される。このような低分子熱硬化性樹脂を含む樹脂組成物からなる配向膜１０を使用することにより、液晶１２中の不純物イオン１４が画素電極１６に到達するのを防止する。
【００２０】
本発明に用いる樹脂組成物に含まれるポリイミド及び／またはポリアミック酸は、芳香環を含み得る。用いられるポリイミド、及び／またはポリアミック酸は、種々用いられる汎用のポリイミド及び／またはポリアミック酸であってよく、これらの表面張力の極性項は、ほぼ１０ｄｙｎ／ｃｍ未満である。
【００２１】
本発明の配向膜を形成する樹脂組成物は、テトラカルボン酸、テトラカルボン酸一無水物、テトラカルボン酸二無水物、テトラカルボン酸モノエステル、テトラカルボン酸ジエステル、テトラカルボン酸トリエステル、テトラカルボン酸テトラエステル等のテトラカルボン酸類とジアミン化合物とを反応させ合成される重合体を含有し、例えば、ポリイミド、及び／またはその前駆体であるポリアミック酸を経由してポリイミドとなる重合体等からなる樹脂及び、反応触媒、有機溶媒等を混合して調整される。ポリイミドの溶解性あるいは塗布する基板への密着性を調整する等の観点からポリアミック酸からのイミド変換率を１００％未満とすることができる。
【００２２】
本発明のポリイミド及び／またはポリアミック酸を合成する際用いる有機溶媒としては、特に制限はなく、例えば１−メチル−２−ピロリドン、１−アセチル−２−ピロリドン、Ｎ，Ｎ−ジメチルアセトアミド、Ｎ，Ｎ−ジメチルホルムアミド、Ｎ，Ｎ−ジエチルホルムアミド、ピリジン、ジメチルスルホキシド、γ−ブチロラクトン、テトラメチル尿素、ジメチルスルホン、ヘキサメチルホスホルアミド、Ｎ−メチル−ε−カプロラクタム等の非プロトン性極性溶媒；ｍ−クレゾール、キシレノール、フェノール、ハロゲン化フェノール等のフェノール系溶媒などが挙げられる。
【００２３】
また、反応触媒として、例えば、トリエチルアミン、ピリジン、ルチジン等の塩基性化合物；無水酢酸、無水プロピオン酸、無水トリフルオロ酢酸等の脱水剤を用いることができる。またベンゼン、トルエン、キシレンなどを適量加え、脱水閉環反応により生じる水を共沸にて反応系から除去し脱水閉環反応を促進することもできる。
【００２４】
本発明に用いられる、ジアミン化合物としては特に限定されないが、例えば、ｏ−、ｍ−およびｐ−フェニレンジアミン、２，４−ジアミノトルエン、１，４−ジアミノ−２−メトキシベンゼン、２，５−ジアミノキシレン、１，３−ジアミノ−４−クロロベンゼン、１，４−ジアミノ−３−クロロベンゼン、１，４−ジアミノ−２，５−ジクロロベンゼン、１，４−ジアミノ−２−ブロモベンゼン、１，３−ジアミノ−４−イソプロピルベンゼン、１，４−ジアミノ−２−クロロ−５−メチルベンゼン、５−ニトロ−ｍ−フェニレンジアミン、４，４’−ジアミノジフェニルメタン、３，４’−ジアミノジフェニルメタン、４，４’−ジアミノ−３，３’，５，５’−テトラメチルジフェニルメタン、４，４’−ジアミノ−３，３’，５，５’−テトラエチルジフェニルメタン、４，４’−ジアミノ−３，３’−ジメチルジフェニルメタン、４，４’−ジアミノ−３，３’−ジエチルジフェニルメタン、４，４’−ジアミノ−３，３’−ジメチル−５，５’−ジエチルジフェニルメタン、４，４’−ジアミノ−２，２’，３，３’−テトラクロロジフェニルメタン、４，４’−ジアミノ−３，３’−ジクロロジフェニルメタン、４，４’−ジアミノジフェニルエタン、４，４’−ジアミノジフェニル−２，２−プロパン、４，４’−ジアミノジフェニルエーテル、３，４’−ジアミノジフェニルエーテル、４，４’−ジアミノ−３，３’−ジメチルジフェニルエーテル、４，４’−ジアミノ−３，３’−ジエチルジフェニルエーテル、３，３’−ジメチル−４，４’−ジアミノビフェニル、３，３’−ジエチル−４，４’−ジアミノビフェニル、３，３’，５，５’−テトラメチル−４，４’−ジアミノビフェニル、３，３’，５，５’−テトラエチル−４，４’−ジアミノビフェニル、３，３’−ジメトキシ−４，４’−ジアミノビフェニル、２，２’，５，５’−テトラクロロ−４，４’−ジアミノビフェニル、２，２’−ジクロロ−４，４−ジアミノ−５，５’−ジメトキシビフェニル、ベンチジン、４，４’−ジアミノジフェニルスルフィド、４，４’−ジアミノジフェニルスルホン、３，３’−ジアミノジフェニルスルホン、２，２−ビス［４−（４−アミノフェノキシ）フェニル］プロパン、ビス［４−（４−アミノフェノキシ）フェニル］スルホン、ビス［４−（３−アミノフェノキシ）フェニル］スルホン、４，４−ビス（４−アミノフェノキシ）ビフェニル、ビス［４−（４−アミノフェノキシ）フェニル］エーテル、１，４−ビス（４−アミノフェノキシ）ベンゼン、１，３−ビス（４−アミノフェノキシ）ベンゼン、１，３−ビス（３−アミノフェノキシ）ベンゼン、１，４−ビス［１−（４−アミノフェニル）−１−メチルエチル］ベンゼン、１，３−ビス［１−（４−アミノフェニル）−１−メチルエチル］ベンゼン、トリメチレングリコール−ビス−（４−アミノベンゾエート）、１，２−ビス（２−アミノフェニルチオ）エタン、４，４’−ジアミノベンズアニリド、９，１０−ビス（４−アミノフェニル）アントラセン、９，９−ビス（４−アミノフェニル）−１０−ヒドロアントラセン、９，９−ビス（４−アミノフェニル）フルオレン、ｏ−トリジンスルホン、２，２’−ジアミノスチルベン、４，４’−ジアミノスチルベン、３，３’−ジアミノベンゾフェノン、３，４’−ジアミノベンゾフェノン、４，４’−ジアミノベンゾフェノン、４，５−ジアミノナフタレン、３，４’−ジアミノベンズアニリド等の芳香族ジアミン化合物；
４，４’−ジアミノジフェニルヘキサフルオロプロパン、３，３’−ジアミノジフェニルヘキサフルオロプロパン、２，２−ビス［４−（４−アミノフェノキシ）フェニル］ヘキサフルオロプロパン、４，４’−ビス−２−（４−アミノフェノキシフェニルヘキサフルオロイソプロピル）ジフェニルエーテル、２，２−ビス−（３−アミノ−４，５−ジメチルフェニル）ヘキサフルオロプロパン、２，２’−トリフルオロジメチル−４，４’−ジアミノビフェニル等のフッ素含有ジアミン化合物；
４−ジアミノシクロヘキサン、１，３−ジアミノシクロヘキサン、４，４’−ジアミノジシクロヘキシルメタン、４，４’−ジアミノ−３，３’−ジメチルジシクロヘキシルメタン、１，３−ジアミノメチルベンゼン、１，４−ジアミノメチルベンゼン、１，３−ジアミノメチルシクロヘキサン、１，４−ジアミノメチルシクロヘキサン、１，３−プロパンジアミン、テトラメチレンジアミン、ペンタメチレンジアミン、ヘキサメチレンジアミン、ヘプタメチレンジアミン、オクタメチレンジアミン、ノナメチレンジアミン、４，４’−ジメチルヘプタメチレンジアミン、イソホロンジアミン、テトラヒドロジシクロペンタジエニレンジアミン、ヘキサヒドロ−４，７−メタノインダニレンジメチレンジアミン、３（４），８（９）−ビス（アミノエチル）トリシクロ［５，２，１，０2,6］デカン等の脂肪族または脂環族ジアミン化合物；
その他、ジアミノオルガノシロキサン化合物、およびジアミノオルガノシロキサン化合物のシロキサン系化合物等が挙げられる。これら上述したジアミン化合物は、単独使用でも２種類以上の併用することができる。
【００２５】
また、本発明に用いられるテトラカルボン酸類としては、特に限定されるものではないが、例えば、ピロメリット酸、２，３，６，７−ナフタレンテトラカルボン酸、１，２，５，６−ナフタレンテトラカルボン酸、１，４，５，８−ナフタレンテトラカルボン酸、２，３，６，７ーアントラセンテトラカルボン酸、１，２，５，６−アントラセンテトラカルボン酸、３，３’，４，４’−ビフェニルテトラカルボン酸、２，３，３’，４−ビフェニルテトラカルボン酸、ビス（３，４−ジカルボキシフェニル）エーテル、３，３’，４，４’−ベンゾフェノンテトラカルボン酸、ビス（３，４−ジカルボキシフェニル）スルホン、ビス（３，４−ジカルボキシフェニル）メタン、２，２−ビス（３，４−ジカルボキシフェニル）プロパン、１，１，１，３，３，３−ヘキサフルオロ−２，２−ビス（３，４−ジカルボキシフェニル）プロパン、ビス（３，４−ジカルボキシフェニル）ジメチルシラン、ビス（３，４−ジカルボキシフェニル）ジフェニルシラン、２，３，４，５−ピリジンテトラカルボン酸、２，６−ビス（３，４−ジカルボキシフェニル）ピリジン、エチレングリコールビス（トリメリット酸）、１，３−プロパンジオールビス（トリメリット酸）、１，４−ブタンジオールビス（トリメリット酸）、１，５−ペンタンジオールビス（トリメリット酸）、１，６−ヘキサンジオールビス（トリメリット酸）、１，８−オクタンジオールビス（トリメリット酸）、１，１０−デカンジオールビス（トリメリット酸）、１，１６−ヘキサデカンジオールビス（トリメリット酸）等の芳香族テトラカルボン酸およびこれらの一無水物、二無水物、モノアルキルエステル、ジアルキルエステル、トリアルキルエステル、テトラアルキルエステル；
５−（２，５−ジオキソテトラヒドロ−３−フラニル）−３−メチル−３−シクロヘキセン−１，２−ジカルボン酸、ビシクロ［２，２，１］ヘプタン−２，３，５，６−テトラカルボン酸、１−アルキル−ビシクロ［２，２，１］ヘプタン−２，３，５，６−テトラカルボン酸、１，２，３，４−シクロブタンテトラカルボン酸、１，２，３，４−シクロペンタンテトラカルボン酸、１，２，４，５−シクロヘキサンテトラカルボン酸、２，３，５−トリカルボキシシクロペンチル酢酸、３，４−ジカルボキシ−１，２，３，４−テトラヒドロ−１−ナフタレンコハク酸、ビシクロ［２，２，２］オクト−７−エン−２，３，５，６−テトラカルボン酸、３，５，６−トリカルボキシノルボルナン−２−酢酸、デカヒドロナフタレン−１，４，５，８−テトラカルボン酸、４，８−ジメチル−１，２，３，５，６，７−ヘキサヒドロナフタレン−１，２，５，６−テトラカルボン酸、３，３’−ビシクロヘキシル−１，１’，２，２’−テトラカルボン酸等の脂環式テトラカルボン酸およびこれらの一無水物、二無水物、モノアルキルエステル、ジアルキルエステル、トリアルキルエステル、テトラアルキルエステル；
１，２，３，４−ブタンテトラカルボン酸、２，２，６，６−ヘプタンテトラカルボン酸等の脂環式テトラカルボン酸およびこれらの一無水物、二無水物、モノアルキルエステル、ジアルキルエステル、トリアルキルエステル、テトラアルキルエステルが挙げられる。これらテトラカルボン酸類は、単独又は２種類以上の組み合わせで用い得る。
【００２６】
電荷保持率を保持する効果を得る観点から、本発明の配向膜を形成する樹脂組成物を構成するポリイミド及び／またはポリアミド酸は、ヒドロキシ基、カルボキシ基、イソシアネート基、活性化エステル基、アクリル酸ビニル基、酸無水物基、グリシジル基等の反応性基を側鎖に有していても良い。この観点から、（１）上記反応性基を１または２以上含むジアミン化合物および／またはテトラカルボン酸類を用いて、ポリイミド及び／またはポリアミド酸を生成する、あるいは、（２）ポリイミド及び／またはポリアミド酸とした後、上記反応性基を導入しても良い。これら反応性基の中で、グリシジル基が好ましく用いられる。
【００２７】
本発明に用いるテトラカルボン酸類とジアミン化合物の配合比率は、テトラカルボン酸類の量に対してジアミン化合物の量が５０〜２００モル％好ましくは８０〜１２０モル％である。５０モル％以下あるいは２００モル％以上使用した場合、得られるポリイミドの分子量が低く、薄膜化が困難となる。これらを、有機溶媒中で反応させる。有機溶媒としては、例えば、Ｎ−メチル−２−ピロリドン、ジメチルホルムアミド、ジメチルアセトアミド、ジメチルスルホキサイド、スルフォラン、ブチルラクトン、クレゾ−ル、フェノ−ル、シクロヘキサノン、ジオキサン、テトラヒドロフラン、ブチルセルソルブ、ブチルセルソルブアセテ−ト、アセトフェノン、等の溶媒中で、−２０℃〜２００℃の温度環境において調整することができる。
【００２８】
次に本発明の配向膜を形成する低分子熱硬化性樹脂について説明する。本発明に用いられる低分子熱硬化性樹脂は、２５℃で粘度１〜３０００ポイズである。好ましくは、２５℃で１０〜１０００ポイズ、特には、１０〜５００ポイズ，さらに特に好ましくは、２５℃で１０〜４５ポイズである。この範囲の粘度を有するエポキシ樹脂は、ポリイミド及び／またはポリアミック酸との相溶性が良好であり、本発明の効果を得るために好適である。
【００２９】
次に、本発明に用いられる低分子熱硬化性樹脂は、ポリイミド構造体と反応して架橋することにより、緻密な高次構造をとることができるため、反応性基を有することが好ましく、この観点から、ヒドロキシ基、カルボキシ基、イソシアネート基、活性化エステル基、アクリル酸ビニル基、酸無水物基、グリシジル基等の反応性基を１または２以上含む低分子熱硬化性樹脂が好適に用いられる。このなかで、取り扱い性、接着性、液晶周辺機器に用いても液晶の表示不良等の副作用がない等の観点から、グリシジル基を１又は２以上含むエポキシ化合物が好ましい。
【００３０】
さらには、１５０以上５，０００未満の重量平均分子量であるエポキシ樹脂が好ましい。好ましくは、２，０００以下、さらに好ましくは、１，０００以下である。重量平均分子量が５，０００以上である場合、粘度が高くあるいは固体になり、ポリイミドへの相溶性が乏しく、本発明で期待される液晶の所望の効果が得られない。
【００３１】
エポキシ樹脂は、１分子内に１または２個以上のグリシジル基を有するものであれば特に制限されないが、例えばビスフェノールＦ、ビスフェノールＡ、ビスフェノールＳ、ジヒドロキシナフタレン、ジシクロペンタジエンジフェノール、ジシクロペンタジエンジキシレノール等のジグリシジルエーテル、エポキシ化フェノールノボラック、エポキシ化クレゾールノボラック、エポキシ化トリスフェニロールメタン、エポキシ化テトラフェニロールエタン、エポキシ化メタキシレンジアミン、脂環式エポキシ樹脂等が挙げられる。
【００３２】
また、液晶分子となじみが良好で、液晶分子の電気的挙動を妨げず、ストレスを与えないという観点から、芳香環を１以上有するエポキシ樹脂が好適に用いられる。このようなエポキシ樹脂として、一般式、化１
【００３３】
【化１】
2005189270.tif 000003
（式中、ｎは、１以上の整数である。）で表される、Bis-F型エポキシ樹脂（ビスフェノール型エポキシ樹脂）が例示される。Bis-F型エポキシ樹脂は細長い分子両端にグリシジル基を持ち、熱によってポリイミド内部のポリアミック酸を開始剤として、Bis-F型エポキシ樹脂同士あるいはポリイミドのカルボキシ基と化学反応を起こすことから、好適に用いられる。また、Bis-F型エポキシ樹脂は、ｎ＝１の場合、液晶１２と類似する棒状の分子構造および同程度の分子量を有し、低粘度であるためポリイミドに含まれる溶媒への溶解性が非常に良好であり、ポリイミドとの相溶性も良好であり、好適に用いられ得る。
【００３４】
ポリイミド及び／またはポリアミック酸と、上記低分子熱硬化性樹脂との配合比は、重量比で９９．９：０．１〜５：９５、好ましくは、９９．９：０．１〜２０：８０、特に好ましくは、９９．９：０．１〜３５：６５、さらに特に好ましくは、９９．９：０．１〜８５：１５である。ポリイミド及び／またはポリアミック酸と低分子熱硬化性樹脂の重量比が５：９５より低分子熱硬化性樹脂が多い場合、高い電荷保持率を維持することができるが、液晶１２の動作特性に影響を及ぼす可能性がある。
【００３５】
上記ポリイミド及び／またはポリアミック酸と低分子熱硬化性樹脂とを、有機溶媒に溶解して混合し、本発明の配向膜の形成に用いる樹脂組成物を得る。有機溶媒としては、ポリイミド及び／またはポリアミック酸の生成に用いた有機溶媒を溶媒としても良いし、ポリイミド及び／またはポリアミック酸を生成後、溶媒を除去して固体とし、これを有機溶媒に溶解しても良い。調整用の溶媒としては、上記ポリイミド及び／またはポリアミック酸を生成する場合に用いる有機溶媒、アルコール類、ケトン類、エステル類、エーテル類、ハロゲン化炭化水素類、炭化水素類等の有機溶媒の中から、ポリイミド及び／またはポリアミック酸、および低分子熱硬化性樹脂が溶解しうる範囲で選択される。
【００３６】
ポリイミド及び／またはポリアミック酸、および低分子熱硬化性樹脂を含む樹脂組成物の調整において、これらの溶媒への添加の順序は特に限定されず、ポリイミド及び／またはポリアミック酸を有機溶媒に溶解した後、低分子熱硬化性樹脂を混合する、あるいは、ポリイミド及び／またはポリアミック酸と、低分子熱硬化性樹脂をそれぞれ有機溶媒に溶解後、溶液を混合してもよい。樹脂組成物には、これらの他に硬化剤等の添加剤を添加しうる。硬化剤としては、アミン、アミン樹脂、ポリメルカプタン、ポリフェノール、ポリイソシアネート化合物、カルボン酸無水物、カルボン酸、オルガノアルコキシシラン等が使用される。
【００３７】
調整した樹脂組成物を基板に塗布し、配向膜を形成する。本発明の配向膜は、通常用いられる配向膜のプロセスを用いることができる。以下、本発明の配向膜の形成方法の１態様について説明する。
（１）   液晶ディスプレイ１０を構成するための所定の回路や画素電極１６などを形成したガラス基板を準備する。
（２）   ポリイミド及び／またはポリアミック酸に低分子熱硬化性樹脂を混合し、樹脂組成物を調製する。混合比は、重量比で９９．９：０．１〜５：９５である。
（３）   樹脂組成物を上記ガラス基板に均一に塗布する。塗布は、一般的な塗布方法、例えばスピンコ−ト、印刷、刷毛塗り、スプレ−法等によって行なうことができる。
（４）   比較的低温の雰囲気中で低分子熱硬化性樹脂を混合したポリイミド樹脂の溶媒を蒸発させ、その後、比較的高温の雰囲気中で焼成する。なお、溶媒蒸発のための低温雰囲気は、樹脂組成物に混合される溶媒により適宜選択され、また、焼成温度は、樹脂組成物に含まれるポリイミド及び／またはポリアミック酸と低分子熱硬化性樹脂の選択により、適宜選択されうる。
（５）   焼成された低分子熱硬化性樹脂を混合したポリイミド樹脂をラビングする。
【００３８】
また、本発明の液晶ディスプレイ１０は、（１）上記のようにガラス基板に形成した配向膜をラビング後、シ−ル剤を印刷しスペーサーボールを散布した後貼り合わせ熱接着する。（２）液晶１２を封入する。（３）封口部をＵＶシール剤で封止、アニール工程を経て偏光板を貼り付けることにより、得られる。
【００３９】
本発明の配向膜は、配向膜を形成しうる樹脂組成物に低分子熱硬化性樹脂を混合する以外は、配向膜の形成装置の大きな設計変更は必要なく、周知の配向膜の形成と同様の工程を用いることができ、経済的観点から好適である。しかも、電荷保持率の顕著に良好な配向膜を得ることができる。具体的には、本発明の配向膜を用いた実施例において、高温高湿の環境に２０００時間経過後の電荷保持率が９５％以上、９７％以上であることが実証されている。また、不純物イオンによる障害なく、液晶を高速動作させることができる。
【００４０】
本発明と従来との配向膜１０，１１による液晶１２の動作に差異が生じ、本発明による配向膜が長時間にわたり電荷保持率が顕著に良好であるのは、以下の理由によると考察される。
【００４１】
従来の図１（ｂ）に示す配向膜１１の分子構造はスポンジ状となっており、このスポンジの各孔に液晶１２が入り込んでいると考えられる。不純物イオン１４は、その孔に入り込んだ液晶１２を通じて画素電極１６に到達できる。不純物イオン１４のそのような動作によって、画素に蓄積された電荷が消費され、電荷保持率低下の原因となっていると考えられる。
【００４２】
（ａ）本発明に用いるエポキシ樹脂は、液晶１２と似た細長い分子構造および分子量を持ち、ポリイミドに含まれる溶剤への溶解性が良好であり、ポリイミドとの相溶性が良好である。また、反応性基を有するので、加熱することによりポリイミド内部のポリアミック酸を開始剤として、エポキシ樹脂同士あるいはポリイミドのカルボキシ基と化学反応を起こす。
【００４３】
（ｂ）従来のポリイミドの配向膜１１の高次構造はスポンジ状となっており、スポンジの孔に液晶１２が入り込んでいる。図１（ｂ）に示すように、液晶に含まれる不純物イオン１４が、その孔の液晶１２を介し移動することにより、画素電極１６に到達し、電荷移動するものと考えられる。電位勾配は電極１６からの距離に大きく左右されるため、電極１６近傍（ポリイミドの配向膜内を含む）の不純物イオン１４の移動による電位降下（保持劣化）は、同じ距離を液晶１２内で動いた場合よりも影響が大きい。
【００４４】
（ｃ）しかし、本発明における配向膜においては、配向膜内でポリイミドとエポキシ樹脂が熱反応により架橋すると考察される。架橋により上記孔を塞ぐことができ、液晶分子による膨潤を防止することができ、図１（ａ）に示すように、配向膜のポリイミド構造内での不純物イオンの移動を妨げることができると考えられる。従って、電極１６近傍の不純物イオン１４の移動を押さえることができるため、保持劣化を防ぐことができると考えられる。
【００４５】
以上、本発明の実施の形態について説明したが、本発明は上記の実施の形態に限定されることはない。その他、本発明は、主旨を逸脱しない範囲で当業者の知識に基づき種々の改良、修正、変更を加えた態様で実施できるものである。
【００４６】
以下、本発明の配向膜の製造工程、およびその特性について、実施例により、詳しく説明する。
【実施例１】
【００４７】
Bis-F型エポキシ樹脂（ジャパンエポキシレジン製  エピコート８０６）と、ポリイミド樹脂ワニス（日産化学製  ＳＥ７４９２  固形分濃度６％）を直接溶解させ樹脂組成物を調整した。エポキシ樹脂とポリイミド樹脂ワニスとの混合液に対するエポキシ樹脂の割合が、重量比で０％、１％、１０％、５０％のものをそれぞれ２サンプルずつ準備した。その後、調整した樹脂組成物を、ＩＴＯ（indium-tin-oxide）透明電極付きガラス基板上にスピンナ−塗布後、約８５℃の雰囲気で仮焼成、約２２０℃で３０分間加熱硬化を行ない、約６０−１００ｎｍの膜を形成した。さらに、０.３ｍｍの切込み、７００ｒｐｍの回転数、１０００ｍｍ／ｍｉｎの送り速度の条件でラビングを行なった。エポキシ系の熱硬化型シ−ル剤を印刷し、その後直径５．２５μｍのスペーサーボールを散布して貼り合わせ熱接着した後、液晶１２はメルク製フッ素系液晶（型番ＺＬＩ４７９２  誘電率異方性＋５．３）を封入後、ＵＶ硬化樹脂を用いて封口部を封止し、１画素のみの液晶ディスプレイ１８を作製した。
【００４８】
作製した液晶ディスプレイについて、経時的に電荷保持率を求め、保持特性を評価した。保持特性の試験方法は、温度７０℃、湿度８０％の雰囲気中に液晶ディスプレイ１８を２０００ｈもの長時間放置し、途中経時的に取り出し電荷保持率測定を行い経時変化をチェックした。電荷保持率は、装置型式VHR-1A（東陽テクニカ製）で画素に５Ｖ電荷を書き込み、５００ｍｓｅｃ後に電荷を読み出すことで測定した。結果を、表１、及び図２に示す。
【００４９】
【表１】
2005189270.tif 000004
【００５０】
Bis-F型エポキシ樹脂を混合させた樹脂組成物からなる配向膜１０を使用した液晶ディスプレイ１８の場合、２０００ｈ経過後も保持特性の劣化が見られない。
【実施例２】
【００５１】
液晶１２はメルク製フッ素系液晶（型番ＺＬＩ４７９２  誘電率異方性＋５．３）を使用した。実施例１と同様に液晶ディスプレイを作製した。エポキシ樹脂とポリイミド樹脂ワニスとの混合液に対するエポキシ樹脂の割合が、重量比で０％、１％、１０％、５０％のものをそれぞれ２サンプル準備した。この液晶ディスプレイの応答時間（ON+OFF）について試験した。結果を、表２、及び図３に示す。エポキシ樹脂とポリイミド樹脂ワニスとの混合液に対するBis-F型エポキシ樹脂が、重量比で１％、１０％、５０％配合された樹脂組成物からなる配向膜を用いて、ほぼ安定した液晶１２の応答時間が得られている。
【００５２】
【表２】
2005189270.tif 000005
【００５３】
実施例２で作製した液晶ディスプレイについて、電圧−透過率について測定した。透過率は、輝度計（インターナショナルディスプレイテクノロジー株式会社製）により測定した。図４に結果を示す。
【００５４】
Bis-F型エポキシ樹脂の濃度が１％では、従来の液晶ディスプレイ１９と同様の動作が可能である。Bis-F型エポキシ樹脂の濃度が高くなると、液晶１２が動作するために高い電圧を印加しなければならないのが確認された。したがって、液晶ディスプレイ１８の消費電力が高くなってしまうため、Bis-F型エポキシ樹脂の濃度は低い方がよいことがわかった。ただし、消費電力のことを気にしないのであれば、Bis-F型エポキシ樹脂の濃度は１０％程度であってもよい。しかし、Bis-F型エポキシ樹脂の濃度を５０％まで高くすると、液晶１２の動作特性が変化してしまう弊害が起きる。なお、使用した液晶１２はメルク製フッ素系液晶（型番ＺＬＩ４７９２  誘電率異方性＋５．３）である。
【００５５】
上述した各種試験によって、Bis-F型エポキシ樹脂の濃度は１％程度がよく、保持特性が改善され、懸念された液晶１２の応答特性や電圧透過率特性にも問題がないことがわかった。なお、図３，図４に示される試験はメルク製フッ素系液晶（型番ＺＬＩ４７９２）を使用している。
【産業上の利用可能性】
【００５６】
本発明は、ポリイミド及び／またはポリアミック酸と、２５℃で粘度１〜３０００ポイズである低分子熱硬化性樹脂、好ましくは、重量平均分子量が５，０００未満のエポキシ樹脂、特には芳香環を２以上含むエポキシ樹脂を混合した樹脂組成物からなる配向膜１０を使用することによって、液晶ディスプレイ１８の信頼性試験における保持特性が改善され、特には、本願発明の配向膜を用いて実施例の方法により測定すると、高温高湿環境における２０００時間放置後の電荷保持率が９５％以上、さらには９７％以上を維持しうる。また、従来の配向膜１１に用いられるポリイミド樹脂に、低分子熱硬化性樹脂を１重量％程度の割合で混合することによって、液晶１２の動作にも悪影響を及ぼすことがない。このことにより、消費電力を下げるための高誘電率異方性の液晶１２を使用しても、不純物イオン１４による保持劣化が起きないため、低消費電力などの動作特性を向上させた液晶ディスプレイ１８を製造することができる。
【図面の簡単な説明】
【００５７】
【図１】本発明の原理を示す図であり、（ａ）は本発明の不純物イオンの移動を示す図、（ｂ）は従来の不純物イオンの移動を示す図である。
【図２】フッ素系液晶を使用した場合の信頼性試験における液晶の保持率を示すグラフである。
【図３】Bis-F型エポキシ樹脂の濃度の違いによる応答時間（ON+OFF）を示すグラフである。
【図４】Bis-F型エポキシ樹脂の濃度の違いによる液晶の動作特性（電圧―透過率曲線）の違いを示すグラフである。
【符号の説明】
【００５８】
１０，１１：配向膜
１２：液晶
１４：不純物イオン
１６：画素電極
１８，１９：液晶ディスプレイ
【図１】
2005189270.tif 000006
【図２】
2005189270.tif 000007
【図３】
2005189270.tif 000008
【図４】
2005189270.tif 000009